(57)【要約】【課題】強度、ヒートシール性及び抽出性に優れる抽出用フィルター用不織布並びにその製造方法を提供する。【解決手段】本発明は、繊度が１．５ｄｔｅｘ以上２．０ｄｔｅｘ以下であり、平均繊維長が７ｍｍ以上２０ｍｍ以下である延伸ポリエステル系繊維と、繊度が１．０ｄｔｅｘ以上２．０ｄｔｅｘ以下であり、平均繊維長が３ｍｍ以上１０ｍｍ以下である未延伸ポリエステル系繊維と、繊度が１．１ｄｔｅｘ以上２．５ｄｔｅｘ以下であり、平均繊維長が３ｍｍ以上１０ｍｍ以下であるポリエステル系芯鞘型複合繊維とを含有する抽出用フィルター用不織布である。上記延伸ポリエステル系繊維の含有量としては１５質量％以上３０質量％以下が好ましく、上記未延伸ポリエステル系繊維の含有量としては２０質量％以上３５質量％以下が好ましく、上記ポリエステル系芯鞘型複合繊維の含有量としては１５質量％以上３５質量％以下が好ましい。【選択図】なし【特許請求の範囲】
【請求項１】
繊度が１．５ｄｔｅｘ以上２．０ｄｔｅｘ以下であり、平均繊維長が７ｍｍ以上２０ｍｍ以下である延伸ポリエステル系繊維と、
繊度が１．０ｄｔｅｘ以上２．０ｄｔｅｘ以下であり、平均繊維長が３ｍｍ以上１０ｍｍ以下である未延伸ポリエステル系繊維と、
繊度が１．１ｄｔｅｘ以上２．５ｄｔｅｘ以下であり、平均繊維長が３ｍｍ以上１０ｍｍ以下であるポリエステル系芯鞘型複合繊維と
を含有し、
上記延伸ポリエステル系繊維の含有量が１５質量％以上３０質量％以下であり、
上記未延伸ポリエステル系繊維の含有量が２０質量％以上３５質量％以下であり、
上記ポリエステル系芯鞘型複合繊維の含有量が１５質量％以上３５質量％以下である抽出用フィルター用不織布。
【請求項２】
繊度が１．５ｄｔｅｘ以上２．５ｄｔｅｘ以下であり、平均繊維長が３ｍｍ以上１０ｍｍ以下であるポリプロピレン系芯鞘型複合繊維をさらに含有し、
上記ポリプロピレン系芯鞘型複合繊維の含有量が２０質量％以上３０質量％以下である請求項１に記載の抽出用フィルター用不織布。
【請求項３】
ＪＩＳ−Ｐ８１２４（２０１１）に準拠した坪量が１５．０ｇ／ｍ２以上５０．０ｇ／ｍ２以下であり、
ＪＩＳ−Ｐ８１１６（２０００）に準拠した繊維の流れ方向の引裂強度が１３００ｍＮ以上１６００ｍＮ以下であり、上記流れ方向と直交する横方向の引裂強度が１４００ｍＮ以上１７００ｍＮ以下である請求項１又は請求項２に記載の抽出用フィルター用不織布。
【請求項４】
ＪＩＳ−Ｐ８１１３（２００６）に準拠した繊維の流れ方向の引張破断伸びが１０％以上３０％以下であり、上記流れ方向と直交する横方向の引張破断伸びが２０％以上４０％以下である請求項１、請求項２又は請求項３に記載の抽出用フィルター用不織布。
【請求項５】
ＪＩＳ−Ｐ８１１７（２００９）に準拠した透気抵抗度が０．３０以上０．８０秒以下である請求項１から請求項４のいずれか１項に記載の抽出用フィルター用不織布。
【請求項６】
繊度が１．５ｄｔｅｘ以上２．０ｄｔｅｘ以下であり、平均繊維長が７ｍｍ以上２０ｍｍ以下である延伸ポリエステル系繊維と、
繊度が１．０ｄｔｅｘ以上２．０ｄｔｅｘ以下であり、平均繊維長が３ｍｍ以上１０ｍｍ以下である未延伸ポリエステル系繊維と、
繊度が１．１ｄｔｅｘ以上２．５ｄｔｅｘ以下であり、平均繊維長が３ｍｍ以上１０ｍｍ以下であるポリエステル系芯鞘型複合繊維と
を湿式抄紙する工程と、
上記湿式抄紙工程後に形成される繊維シートをカレンダー加工する工程と
を備え、
上記延伸ポリエステル系繊維の含有量が１５質量％以上３０質量％以下であり、
上記未延伸ポリエステル系繊維の含有量が２０質量％以上３５質量％以下であり、
上記ポリエステル系芯鞘型複合繊維の含有量が１５質量％以上３５質量％以下である抽出用フィルター用不織布の製造方法。
【発明の詳細な説明】
【技術分野】
【０００１】
本発明は、特に飲料や出汁等の抽出用フィルターに好適に使用できる抽出用フィルター用不織布及び抽出用フィルター用不織布の製造方法に関する。
【背景技術】
【０００２】
近年、抽出バッグの用途は拡大してきており、茶、コーヒー等の飲料、ダシ、煮汁等の調味液において、不織布のような多孔性シートを袋状に成形して用いる食品抽出用フィルター材料の開発が進められている。このような食品抽出用フィルター材料は、水分を含んだ被抽出物の負荷に耐えることができる強度が求められる。
【０００３】
従来のフィルター材料としては、ポリオレフィン系重合体を鞘成分とし、鞘成分より融点が５０℃以上高いポリエステル系重合体を芯成分とする芯鞘型複合繊維を堆積することにより形成されるウェブが、部分的に熱圧接されている長繊維の不織布を採用し、液体フィルター材のヒートシール性及び強度を向上させる技術が開示されている（特開２００４−２４２９４４号公報参照）。
【先行技術文献】
【特許文献】
【０００４】
【特許文献１】特開２００４−２４２９４４号公報
【発明の概要】
【発明が解決しようとする課題】
【０００５】
しかしながら、上記従来技術のような長繊維の不織布は高い強度を有する反面、抽出性が悪くなる傾向がある。また、業務用の出汁、煮汁等の調味液成分の抽出を行う抽出用フィルターは、使用時に調味液の撹拌等による力がかかる場合が多いことから、特に高い強度及びヒートシール性を有しつつ抽出性が優れる抽出用フィルターが望まれている。
【０００６】
本発明は、以上のような事情に基づいてなされたものであり、強度、ヒートシール性及び抽出性に優れる抽出用フィルター用不織布及びその製造方法を提供することを目的とする。
【課題を解決するための手段】
【０００７】
本発明者は、上記不都合を解決するために鋭意検討を重ねた結果、特定の繊維を特定の範囲で組み合わせた不織布を用いることで、強度、ヒートシール性及び抽出性に優れ、業務用の出汁、煮汁等の調味液成分の抽出を行う抽出用フィルターにも好適な抽出用フィルター用不織布を提供することができることを見出し、本発明を完成するに至った。
【０００８】
上記課題を解決するためになされた発明は、繊度が１．５ｄｔｅｘ以上２．０ｄｔｅｘ以下であり、平均繊維長が７ｍｍ以上２０ｍｍ以下である延伸ポリエステル系繊維と、繊度が１．０ｄｔｅｘ以上２．０ｄｔｅｘ以下であり、平均繊維長が３ｍｍ以上１０ｍｍ以下である未延伸ポリエステル系繊維と、繊度が１．８ｄｔｅｘ以上２．５ｄｔｅｘ以下であり、平均繊維長が３ｍｍ以上１０ｍｍ以下であるポリエステル系芯鞘型複合繊維とを含有し、上記延伸ポリエステル系繊維の含有量が１５質量％以上３０質量％以下であり、上記未延伸ポリエステル系繊維の含有量が２０質量％以上３５質量％以下であり、上記ポリエステル系芯鞘型複合繊維の含有量が１５質量％以上３０質量％以下である抽出用フィルター用不織布である。
【０００９】
当該抽出用フィルター用不織布によれば、繊度、平均繊維長、含有量が上記範囲である延伸ポリエステル系繊維、未延伸ポリエステル系繊維及びポリエステル系芯鞘型複合繊維を上記含有量の範囲で含有するので、優れた強度、ヒートシール性及び抽出性を有することができる。なお、上記繊度（単位：ｄｔｅｘ）は、ＪＩＳ−Ｌ１０９５（２０１０）の一般紡績糸試験方法に準拠して測定される。
【００１０】
当該抽出用フィルター用不織布が、ポリプロピレン系芯鞘型複合繊維をさらに含有することが好ましい。上記ポリプロピレン系芯鞘型複合繊維の繊度としては、１．０ｄｔｅｘ以上２．０ｄｔｅｘ以下が好ましく、平均繊維長としては、３ｍｍ以上１０ｍｍ以下が好ましい。また、上記ポリプロピレン系芯鞘型複合繊維の含有量としては、２０質量％以上３０質量％以下が好ましい。当該抽出用フィルター用不織布がさらに含有するポリプロピレン系芯鞘型複合繊維の繊度、平均繊維長及び含有量が上記範囲であることにより、当該抽出用フィルター用不織布の強度、ヒートシール性及び抽出性をより向上させることができる。
【００１１】
当該抽出用フィルター用不織布のＪＩＳ−Ｐ８１２４（２０１１）に準拠した坪量としては、１５．０ｇ／ｍ２以上５０．０ｇ／ｍ２以下が好ましい。また、当該抽出用フィルター用不織布のＪＩＳ−Ｐ８１１６（２０００）に準拠した繊維の流れ方向の引裂強度としては、１３００ｍＮ以上１６００ｍＮ以下が好ましく、上記流れ方向と直交する横方向の引裂強度としては、１４００ｍＮ以上１７００ｍＮ以下が好ましい。当該抽出用フィルター用不織布の上記坪量及び上記引裂強度が上記範囲であることにより、当該抽出用フィルター用不織布の強度、ヒートシール性及び抽出性をより向上させることができる。ここで、上記繊維の流れ方向とは、不織布の抄紙方向（縦方向）を指し、上記横方向は不織布の抄紙方向と直角の方向を指す。
【００１２】
当該抽出用フィルター用不織布のＪＩＳ−Ｐ８１１３（２００６）に準拠した上記流れ方向の引張破断伸びとしては、１０％以上３０％以下が好ましく、上記横方向の引張破断伸びとしては、２０％以上４０％以下が好ましい。当該抽出用フィルター用不織布の上記引張破断伸びが上記範囲であることにより、当該抽出用フィルター用不織布の強度、ヒートシール性及び抽出性をより向上させることができる。
【００１３】
当該抽出用フィルター用不織布のＪＩＳ−Ｐ８１１７（２００９）に準拠した透気抵抗度としては、０．３秒以上１．２秒以下が好ましい。なお、本願発明における透気抵抗度の測定値は、当該抽出用フィルター用不織布を２０枚重ねた場合の値を示す。当該抽出用フィルター用不織布の上記透気抵抗度が上記範囲であることにより、当該抽出用フィルター用不織布の抽出性をより向上させることができる。
【００１４】
上記課題を解決するためになされた別の発明は、繊度が１．５ｄｔｅｘ以上２．０ｄｔｅｘ以下であり、平均繊維長が７ｍｍ以上２０ｍｍ以下である延伸ポリエステル系繊維と、繊度が１．０ｄｔｅｘ以上２．０ｄｔｅｘ以下であり、平均繊維長が３ｍｍ以上１０ｍｍ以下である未延伸ポリエステル系繊維と、繊度が１．８ｄｔｅｘ以上２．５ｄｔｅｘ以下であり、平均繊維長が３ｍｍ以上１０ｍｍ以下であるポリエステル系芯鞘型複合繊維とを湿式抄紙する工程と、上記湿式抄紙工程後に形成される繊維シートをカレンダー加工する工程とを備え、上記延伸ポリエステル系繊維の含有量が１５質量％以上３０質量％以下であり、上記未延伸ポリエステル系繊維の含有量が２０質量％以上３５質量％以下であり、上記ポリエステル系芯鞘型複合繊維の含有量が１５質量％以上３０質量％以下である抽出用フィルター用不織布の製造方法である。
【００１５】
当該抽出用フィルター用不織布の製造方法によれば、強度、ヒートシール性及び抽出性に優れる抽出用フィルター用不織布を確実に製造することができる。
【発明の効果】
【００１６】
本発明によれば、強度、ヒートシール性及び抽出性に優れる抽出用フィルター用不織布を提供することができる。
【発明を実施するための形態】
【００１７】
以下、本発明の一実施形態に係る抽出用フィルター用不織布について詳説する。
【００１８】
＜抽出用フィルター用不織布＞
当該抽出用フィルター用不織布は、延伸ポリエステル系繊維と、未延伸ポリエステル系繊維と、ポリエステル系芯鞘型複合繊維とを含有する。上記延伸ポリエステル系繊維は、繊度が１．５ｄｔｅｘ以上２．０ｄｔｅｘ以下であり、平均繊維長が７ｍｍ以上２０ｍｍ以下である。また、上記未延伸ポリエステル系繊維は、繊度が１．０ｄｔｅｘ以上２．０ｄｔｅｘ以下であり、平均繊維長が３ｍｍ以上１０ｍｍ以下である。さらに、上記ポリエステル系芯鞘型複合繊維は、繊度が１．１ｄｔｅｘ以上２．５ｄｔｅｘ以下であり、平均繊維長が３ｍｍ以上１０ｍｍ以下である。
【００１９】
当該抽出用フィルター用不織布における上記延伸ポリエステル系繊維の含有量が１５質量％以上３０質量％以下であり、上記未延伸ポリエステル系繊維の含有量が２０質量％以上３５質量％以下であり、上記ポリエステル系芯鞘型複合繊維の含有量が１５質量％以上３５質量％以下である。
【００２０】
（延伸ポリエステル系繊維）
上記延伸ポリエステル系繊維における延伸とは、紡糸した未延伸糸を延伸機にて数倍に倍速して、延伸させ巻き取ったフィラメントをいう。上記延伸ポリエステル系繊維を構成するポリエステル樹脂としては、基本的に多価カルボン酸とポリアルコールの重縮合体である。上記ポリエステル樹脂としては、具体的にはポリエチレンテレフタレート、ポリエチレンナフタレート、ポリトリブチレンテレフタレート、ポリブチレンナフタレート、ポリトリメチレンテレフタレート、ポリ乳酸、ポリヒドロキシブチレート、ポリカプロラクトン、ポリブチレンサクシネートなどが挙げられる。また、ポリ乳酸としては、Ｌ−乳酸、Ｄ−乳酸いずれの乳酸単位の縮合体、または、それらの混合縮合体が挙げられる。当該抽出用フィルター用不織布が延伸ポリエステル系繊維を含有することにより、引張破断伸び及び引裂強度を良好な範囲に設定することができる。これらのなかでもポリエチレンテレフタレートが好ましい。
【００２１】
この延伸ポリエステル系繊維の軟化点としては、１１０℃以上１４０℃以下が好ましい。また、上記未延伸ポリエステル系繊維の結晶化度としては、１０％以上４０％以下が好ましい。上記延伸ポリエステル系繊維の軟化点及び結晶化度が上記範囲であることで、適度な引張破断伸びが得られるので、抽出性と突き刺し強度を高めることができる。
【００２２】
上記延伸ポリエステル系繊維は、酸化チタン等の添加物を含んでもよく、吸湿性向上等、機能性付与のために修飾基の付与等により改質したものも使用できる。上記延伸ポリエステル系繊維は、単繊維単位の断面形状も特に限定されず、丸形、三角、八葉、扁平、Ｙ型に代表される様々な異形断面糸も使用できる。また、上記延伸ポリエステル系繊維は、これらの原糸に仮撚加工を施した仮撚加工糸を用いても良い。
【００２３】
延伸ポリエステル系繊維の繊度の下限としては、１．５ｄｔｅｘであり、１．６ｄｔｅｘが好ましく、１．７ｄｔｅｘがより好ましい。上記繊度が１．５ｄｔｅｘ未満であると、十分な引裂強度が得られないおそれがある。一方、上記繊度の上限としては、２．０ｄｔｅｘであり、１．９ｄｔｅｘが好ましく、１．８ｄｔｅｘがより好ましい。上記繊度を上記範囲とすることで、引張破断伸び及び引裂強度を良好な範囲に設定することができる。
【００２４】
延伸ポリエステル系繊維の平均繊維長の下限としては、７ｍｍであり、８ｍｍが好ましく、９ｍｍがより好ましい。上記平均繊維長が７ｍｍ未満であると、引張破断伸び及び引裂強度が低下するおそれがある。一方、上記平均繊維長の上限としては、２０ｍｍであり、１５ｍｍが好ましく、１２ｍｍがより好ましい。上記平均繊維長が２０ｍｍを超えると抽出用フィルター用不織布の地合が不均一となり、透気抵抗度が高くなる結果、抽出性が低下するおそれがある。
【００２５】
延伸ポリエステル系繊維の含有量の下限としては、１５質量％以上であり、１８質量％が好ましく、２０質量％がより好ましい。上記含有量が１５質量％未満であると、必要とされる引裂強度が得られないおそれがある。一方、上記含有量の上限としては、３０質量％であり、２８質量％が好ましく、２５質量％がより好ましい。上記含有量が３０質量％を超えると抽出用フィルター用不織布の地合が不均一となり、透気抵抗度が高くなる結果、抽出性が低下するおそれがある。
【００２６】
（未延伸ポリエステル系繊維）
上記未延伸ポリエステル系繊維における未延伸とは、紡糸した未延伸糸のフィラメントをいう。上記未延伸ポリエステル系繊維を構成するポリエステル樹脂としては、前記延伸ポリエステル系繊維で挙げたものを使用することができる。当該抽出用フィルター用不織布が未延伸ポリエステル系繊維を含有することにより、引張破断伸びを向上できる。
【００２７】
この未延伸ポリエステル系繊維の軟化点としては、１１０℃以上１４０℃以下が好ましい。また、上記未延伸ポリエステル系繊維の結晶化度としては、１０％以下が好ましい。上記未延伸ポリエステル系繊維の軟化点及び結晶化度が上記範囲であることで、引裂強度を高めることができる。
【００２８】
上記未延伸ポリエステル系繊維の繊度の下限としては、１．０ｄｔｅｘであり、１．２ｄｔｅｘが好ましく、１．３ｄｔｅｘがより好ましい。一方、上記繊度の上限としては、２．０ｄｔｅｘが好ましく、１．８ｄｔｅｘがより好ましく、１．５ｄｔｅｘがさらに好ましい。上記繊度が上記範囲であることで、引張破断伸びを良好な範囲に設定することができる。
【００２９】
上記未延伸ポリエステル系繊維の平均繊維長の下限としては、３ｍｍであり、３．５ｍｍが好ましく、４ｍｍがより好ましい。上記平均繊維長が３ｍｍ未満であると、引張破断伸びが低下するおそれがある。一方、上記平均繊維長の上限としては、１０ｍｍであり、８ｍｍがより好ましく、７ｍｍがさらに好ましい。上記平均繊維長が１０ｍｍを超えると引張破断伸びが必要以上に高くなるおそれがある。
【００３０】
上記未延伸ポリエステル系繊維の含有量の下限としては、２０質量％であり、２２質量％が好ましく、２５質量％がより好ましい。上記含有量が２０質量％未満であると、引張破断伸びが低下するおそれがある。一方、上記含有量の上限としては、３５質量％であり、３０質量％であり、２８質量％がさらに好ましい。上記含有量が３５質量％を超えると引張破断伸びが向上し過ぎるおそれがある。
【００３１】
（ポリエステル系芯鞘型複合繊維）
ポリエステル系芯鞘型複合繊維とは、繊維の構造が芯鞘構造を有しており、芯部の材質及び鞘部の材質がポリエステル系樹脂である繊維をいう。上記ポリエステル系芯鞘型複合繊維を構成するポリエステル樹脂は、上記未延伸ポリエステル系繊維を構成するポリエステル樹脂と同様のものを使用することができる。ポリエステル系芯鞘型複合繊維としては、例えば芯部の材質がポリエチレンテレフタレートであり、鞘部の材質が低融点ポリエチレンテレフタレートのようにポリエステル樹脂を変性することで融点を低下させた変性ポリエチレンテレフタレートである芯鞘構造の繊維が挙げられる。変性ポリエチレンテレフタレートとしては、例えば共重合ポリエチレンテレフタレートが挙げられる。延伸ポリエステル系繊維及び未延伸ポリエステル系繊維のみを含有する場合、カレンダー工程時の熱融着性が低いことから繊維間の融着が弱くなり、強度や透気抵抗度が低下するおそれがある。しかしながら、当該抽出用フィルター用不織布が上記ポリエステル系芯鞘型複合繊維を含有することで、繊維間の融着性が向上し、強度や透気抵抗度を良好にできる。
【００３２】
このポリエステル系芯鞘型複合繊維の鞘部の融点としては、１００℃以上１４０℃以下が好ましく、ポリエステル系芯鞘型複合繊維の芯部の融点としては、２００℃以上２５０℃以下が好ましい。上記ポリエステル系芯鞘型複合繊維の鞘部及び芯部の融点が上記範囲であることで、適度な強度を有しつつ、抽出性を向上させることができる。
【００３３】
上記ポリエステル系芯鞘型複合繊維の繊度の下限としては、１．１ｄｔｅｘであり、１．２ｄｔｅｘが好ましく、１．３ｄｔｅｘがより好ましい。一方、上記繊度の上限としては、２．５ｄｔｅｘであり、２．０ｄｔｅｘが好ましく、１．７ｄｔｅｘがより好ましい。上記繊度を上記範囲とすることにより、繊維間の熱融着性を良好にすることができる。
【００３４】
ポリエステル系芯鞘型複合繊維の平均繊維長の下限としては、３ｍｍであり、３．５ｍｍがより好ましく、４ｍｍがさらに好ましい。上記平均繊維長が３ｍｍ未満であると、熱融着する接点が少なくなることから繊維間の融着が弱くなるおそれがある。一方、上記平均繊維長の上限としては、１０ｍｍであり、８ｍｍが好ましく、７ｍｍがより好ましい。上記平均繊維長が１０ｍｍを超えると繊維を熱融着し難くなるおそれがある。
【００３５】
ポリエステル系芯鞘型複合繊維の含有量の下限としては、１５質量％であり、１８質量％がより好ましく、２０質量％がより好ましい。上記含有量が１５質量未満であると、熱融着する接点が少なくなることから繊維間の融着が弱くなるおそれがある。一方、上記含有量の上限としては、３５質量％であり、２８質量％がより好ましく、２５質量％がさらに好ましい。上記含有量が３０質量％を超えると、繊維を熱融着し難くなるおそれがある。
【００３６】
（ポロプロピレン系芯鞘型複合繊維）
ポリプロピレン系芯鞘型複合繊維とは、繊維の構造が芯鞘構造を有しており、芯部の材質がポリプロピレン系樹脂であり、鞘部の材質もポリプロピレン系樹脂である繊維をいう。ポリプロピレン系芯鞘型複合繊維としては、例えば芯部の材質がポリプロピレン系樹脂であり、鞘部の材質がポリエステル樹脂を変性することで融点を低下させた低融点ポリプロピレン系樹脂である芯鞘構造の繊維が挙げられる。当該抽出用フィルター用不織布が上記ポリプロピレン系芯鞘型複合繊維をさらに含有することにより、ヒートシール性をより向上することができる。
【００３７】
このポリプロピレン系芯鞘型複合繊維の鞘部の融点としては、１３０℃以上１６０℃以下が好ましく、ポリプロピレン系芯鞘型複合繊維の芯部の融点としては、１１０℃以上１５０℃以下が好ましい。上記ポリプロピレン系芯鞘型複合繊維を用いることで、結果として、ヒートシール強度の向上が図れる。
【００３８】
上記ポリプロピレン系芯鞘型複合繊維の繊度の下限としては、１．５ｄｔｅｘが好ましく、１．８ｄｔｅｘがより好ましく、２．０ｄｔｅｘがさらに好ましい。一方、上記繊度の上限としては、２．５ｄｔｅｘが好ましく、２．４ｄｔｅｘがより好ましく、２．３ｄｔｅｘがさらに好ましい。上記繊度が上記範囲であることにより、ヒートシール性をより向上することができる。
【００３９】
ポリプロピレン系芯鞘型複合繊維の平均繊維長の下限としては、３ｍｍが好ましく、３．５ｍｍがより好ましく、４ｍｍがさらに好ましい。上記平均繊維長が３ｍｍ未満の場合、ヒートシール強度が低下するおそれがある。一方、上記平均繊維長の上限としては、１０ｍｍが好ましく、８ｍｍがより好ましく、６ｍｍがさらに好ましい。上記平均繊維長が１０ｍｍを超える場合、必要以上にヒートシール性が向上して、抽出用フィルター用不織布が強固となり、製袋加工適性が悪化するおそれがある。
【００４０】
ポロプロピレン系芯鞘型複合繊維の含有量の下限としては、２０質量％が好ましく、２２質量％がより好ましく、２４質量％がさらに好ましい。上記含有量が２０質量％未満であると、ヒートシール強度が低下するおそれがある。一方、当該抽出用フィルター用不織布の含有量の上限としては、３０質量％が好ましく、２８質量％がより好ましく、２６質量％がさらに好ましい。上記含有量が３０質量％を超えると必要以上にヒートシール性が向上して、抽出用フィルター用不織布が強固となり、製袋加工適性が悪化するおそれがある。
【００４１】
（その他の成分等）
当該抽出用フィルター用不織布においては、例えば顔料、界面活性剤、ワックス、サイズ剤、填料、防錆剤、導電剤、消泡剤、分散剤、粘性調整剤、凝集剤、凝結剤、紙力向上成分、歩留まり向上剤、紙粉脱落防止剤、嵩高剤、増粘剤等の内添剤を内添させることができる。
【００４２】
（坪量）
当該抽出用フィルター用不織布のＪＩＳ−Ｐ８１２４（２０１１）に準拠した坪量の下限としては、１５．０ｇ／ｃｍ３が好ましく、２０．０ｇ／ｃｍ３がより好ましく、２５．０ｇ／ｃｍ３がさらに好ましい。上記坪量が１５．０ｇ／ｃｍ３未満であると、必要とされる強度が得られないおそれがある。一方、上記坪量の上限としては、５０．０ｇ／ｃｍ３が好ましく、４５．０ｇ／ｃｍ３がより好ましく、４０．０ｇ／ｃｍ３がさらに好ましい。上記坪量が５０．０ｇ／ｃｍ３を超えると、必要とされる以上に引張破断伸びが高くなるおそれがある。
【００４３】
（引裂強度）
当該抽出用フィルター用不織布の繊維の流れ方向のＪＩＳ−Ｐ８１１６（２０００）に準拠した引裂強度としては、１３００ｍＮ以上１６００ｍＮ以下が好ましい。上記流れ方向の引裂強度が上記範囲であることにより、抽出用フィルターとして使用される場合における撹拌時の破れを抑制することができる。当該抽出用フィルター用不織布の上記流れ方向と直交する方向である横方向の引裂強度としては、１４００ｍＮ以上１７００ｍＮ以下が好ましい。上記横方向の引裂強度が上記範囲であることにより、抽出用フィルターとして使用される場合における撹拌時の破れを抑制することができる。
【００４４】
また、当該抽出用フィルター用不織布の横方向の引裂強度に対する縦方向の引裂強度に対する比率（Ｙ／Ｔ比）の下限としては、９０％が好ましく、９５％がより好ましく、１００％がさらに好ましい。一方、上記Ｙ／Ｔ比の上限としては、１２０％が好ましく、１１０％がより好ましく、１０８％がさらに好ましい。上記Ｙ／Ｔ比を上記範囲に調整することで、縦方向と横方向の繊維の配向比を略同配向に近づけることができる。その結果、抽出用フィルター用不織布が使用される際に様々な方向からのせん断力に対する耐力が向上して、使用時の撹拌による破れを抑制することができる。
【００４５】
（引張破断伸び）
当該抽出用フィルター用不織布の上記流れ方向の引張破断伸びの下限としては、１０％が好ましく、１３％がより好ましく、１５％がさらに好ましい。一方、上記流れ方向の引張破断伸びの上限としては、３０％が好ましく、２５％がより好ましく、２０％がさらに好ましい。上記流れ方向の引張破断伸びを上記範囲内とすることで、抽出用フィルター用不織布が使用される際に様々な方向からのせん断力に対する破断耐性を向上できる。
【００４６】
当該抽出用フィルター用不織布の上記横方向の引張破断伸びの下限としては、２０％が好ましく、２２％がより好ましく、２４％がさらに好ましい。一方、上記横方向の引張破断伸びの上限としては、４０％が好ましく、３５％がより好ましく、３０％がさらに好ましい。上記横方向の引張破断伸びを上記範囲内とすることで、上記流れ方向の引張破断伸びと同様、抽出用フィルター用不織布が使用される際に様々な方向からのせん断力に対する破断耐性を向上できる。
【００４７】
（密度）
当該抽出用フィルター用不織布の密度の下限としては、０．２０ｇ／ｃｍ３が好ましく、０．２２ｇ／ｃｍ３がより好ましく、０．２５ｇ／ｃｍ３がさらに好ましい。上記密度が０．２０ｇ／ｃｍ３未満であると、必要とされる引裂強度が得られないおそれがある。一方、上記密度の上限としては、０．５０ｇ／ｃｍ３が好ましく、０．４５ｇ／ｃｍ３がより好ましく、０．４０ｇ／ｃｍ３がさらに好ましい。上記密度が０．５０ｇ／ｃｍ３を超えると、必要とされる以上に引張破断伸びが高くなるおそれがある。上記密度は、ＪＩＳ−Ｐ８１１８（２０１４）に記載の「紙及び板紙−厚さ、密度及び比容積の試験方法」に準拠して測定される。上記密度は、例えば延伸ポリエステル系繊維、未延伸ポリエステル系繊維及びポリエステル系芯鞘型複合繊維の繊度、平均繊維長、含有量により調整することができ、カレンダー工程での圧力設定でも調整することができる。また、これらを併用して調整することも可能である。
【００４８】
（紙厚の標準偏差）
当該抽出用フィルター用不織布の紙厚の標準偏差（以下、標準偏差ともいう）の下限としては、２．００が好ましく、２．５０がより好ましく、３．００がさらに好ましい。上記標準偏差が、２．００未満であると、必要とされる抽出性が得られない。
一方、上記標準偏差の上限としては、６．１０が好ましく、６．００がより好ましく、５．９０がさらに好ましい。上記標準偏差が６．１０を超えると、必要とされる抽出性が得られない。上記標準偏差は、ＪＩＳ−Ｐ８１１８（２０１４）に記載の「紙及び板紙−厚さ、密度及び比容積の試験方法」に準拠して、１０点の測定から計算される。上記標準偏差は、例えば延伸ポリエステル系繊維、未延伸ポリエステル系繊維及びポリエステル系芯鞘型複合繊維の繊度、平均繊維長、含有量により調整することができ、カレンダー工程での圧力設定でも調整することができる。また、これらを併用して調整することも可能である。
【００４９】
（透気抵抗度）
当該抽出用フィルター用不織布のＪＩＳ−Ｐ８１１７（２００９）に準拠した透気抵抗度の下限としては、０．３０秒が好ましく、０．４０秒がより好ましく、０．５０秒がさらに好ましい。上記透気抵抗度が０．３０秒未満であると、抽出用フィルター用不織布の目詰まりがあることとなり、必要な被抽出物の成分が抽出するのに時間がかかり実用上に問題が生じるおそれがある。一方、上記透気抵抗度の上限としては、０．８０秒が好ましく、０．７８秒がより好ましく、０．７５秒がさらに好ましい。上記透気抵抗度が、０．８０秒を超えると抽出用フィルター用不織布の目詰まりが少なくなり、必要な被抽出物の成分が抽出できないおそれがある。
【００５０】
（突き刺し強度）
当該抽出用フィルター用不織布のＪＩＳ−Ｚ１７０７（１９９７）に準拠した突き刺し強度（直径７ｍｍ、先端形状径７ｍｍのガラス製の針棒が貫通するまでの最大応力）の下限としては、６．０Ｎ以上が好ましく、６．５Ｎ以上がより好ましく、７．０Ｎ以上がさらに好ましい。上記突き刺し強度が６．０Ｎ未満であると、抽出用フィルターとして使用される場合、内容物の煮汁等を抽出するために撹拌した場合、抽出用フィルターの強度が弱く破れが生じて使用できないおそれがある。一方、突き刺し強度の上限はとしては、１５．０Ｎ以下が好ましく、１４．０Ｎ以下がより好ましく、１３．０Ｎ以下がさらに好ましい。上記突き刺し強度の上限が１５．０Ｎを超えると、抽出用フィルターとして使用された場合、強度が高くなる反面、引張破断伸び（縦・横）が低下して、微小な欠穴から破断するおそれがある。
【００５１】
（ヒートシール強度）
ＪＩＳ−Ｚ０２３８（１９９８）に準拠して１６０℃、圧力１．０ｋｇ／ｃｍ２、２秒の条件下で測定された当該抽出用フィルター用不織布のヒートシール強度の下限としては、２５０Ｎ／ｍが好ましく、３００Ｎ／ｍがより好ましい。上記ヒートシール強度が２５０Ｎ／ｍ未満の場合、ヒートシール強度が十分でないために、製袋加工時した際に製袋不良となるおそれがある。一方、ヒートシール強度の上限としては、例えば１０００Ｎ／ｍとすることができる。上記ヒートシール強度が２５０Ｎ／ｍ未満の場合、必要とされるヒートシール性を得ることができず、抽出用フィルターとしての使用に適さないおそれがある。
【００５２】
当該抽出用フィルター用不織布によれば、優れた強度、ヒートシール性及び抽出性を備えることができる。従って、特に高い強度及びヒートシール性が望まれる業務用の出汁、煮汁等の調味液成分の抽出を行う抽出用フィルターにも好適に用いることができる。
【００５３】
＜抽出用フィルター用不織布の製造方法＞
当該抽出用フィルター用不織布の製造方法は、湿式抄紙する工程と上記湿式抄紙工程後に形成される繊維シートをカレンダー加工する工程とを備える。
【００５４】
（抄紙工程）
当該工程では、繊度が１．５ｄｔｅｘ以上２．０ｄｔｅｘ以下であり、平均繊維長が７ｍｍ以上２０ｍｍ以下である延伸ポリエステル系繊維と、繊度が１．０ｄｔｅｘ以上２．０ｄｔｅｘ以下であり、平均繊維長が３ｍｍ以上１０ｍｍ以下である未延伸ポリエステル系繊維と、繊度が１．１ｄｔｅｘ以上２．５ｄｔｅｘ以下であり、平均繊維長が３ｍｍ以上１０ｍｍ以下であるポリエステル系芯鞘型複合繊維とを湿式抄紙する。また、当該抽出用フィルター用不織布における上記延伸ポリエステル系繊維の含有量が１５質量％以上３０質量％以下であり、上記未延伸ポリエステル系繊維の含有量が２０質量％以上３５質量％以下であり、上記ポリエステル系芯鞘型複合繊維の含有量が１５質量％以上３５質量％以下である。上記湿式抄紙により両繊維を略均一に含む抽出用フィルター用不織布が得られる。また、繊維成分を湿式抄紙することで、これらの分散性を高めて当該抽出用フィルター用不織布の通気性の均一性や強度を高めることもできる。
【００５５】
湿式抄紙方法としては、特に限定されず、例えば製紙の際に用いられる公知の方法が挙げられる。また、１層抄きであっても、２層以上の多層抄きであってもよい。
【００５６】
湿式抄紙の際に使用する抄紙機としては、特に限定されず、例えば円網抄紙機、短網抄紙機、長網抄紙機、傾斜短網抄紙機等が挙げられる。
【００５７】
これらの中では、繊維のＹ／Ｔ比率の調整が容易な傾斜短網抄紙機が好ましい。
【００５８】
抄紙は、本発明の効果を損なわない範囲で、少量の製紙用薬剤の存在下に行うこともできる。製紙用薬剤としては、特に限定されず、例えば界面活性剤、ワックス、サイズ剤、填料、防錆剤、導電剤、消泡剤、分散剤、粘性調整剤、凝集剤、凝結剤、紙力向上成分、歩留まり向上剤、紙粉脱落防止剤、嵩高剤、増粘剤等が挙げられる。
【００５９】
（カレンダー加工工程）
当該工程では、上記湿式抄紙工程後に形成される繊維シートをカレンダー加工する。上記カレンダー加工により、上記抄紙工程で得られた繊維シートの繊維間の接着を増強し、抽出用フィルター用不織布に適度な強度を付与するとともにし、厚みを均一にすることができる。
【００６０】
カレンダー加工設備としては、特に限定されず、例えば金属ロールと金属ロールとを組み合わせたカレンダー装置、金属ロールと樹脂ロールとを組み合わせたカレンダー装置、金属ロールとコットンロールとを組み合わせたカレンダー装置等が挙げられる。
【００６１】
カレンダー加工時の加熱温度の下限としては、特に限定されないが、通常１３０℃が好ましく、１４０℃がより好ましい。カレンダー加工時の加熱温度の上限としては、特に限定されないが、通常１７０℃が好ましく、１６０℃以下がより好ましい。上記加熱温度を上記範囲内とすることで、抽出用フィルター用不織布の厚みの均一性を向上できる。上記加熱温度が上記上限を超えると、繊維シートの溶融が進むために、通気度が低下し、平滑度が高くなりすぎるおそれがある。上記加熱温度が上記下限未満であると、抽出用フィルター用不織布の表面に凹凸が発生するおそれがある。
【００６２】
カレンダー加工時の線圧の上限としては、特に限定されないが、通常１０ｋｇ／ｃｍが好ましく、２０ｋｇ／ｃｍがより好ましい。カレンダー加工時の線圧の下限としては、特に限定されないが、通常１００ｋｇ／ｃｍが好ましく、６０ｋｇ／ｃｍがより好ましい。上記線圧を上記範囲内とすることで、半透膜支持体の厚みの均一性を向上できる。線圧が上記上限を超えると、抽出用フィルター用不織布の嵩高さが失われてしまうおそれがある。線圧が上記下限未満であると、抽出用フィルター用不織布の表面に凹凸が発生するおそれがある。
【００６３】
当該抽出用フィルター用不織布の製造方法によれば、強度、ヒートシール性及び抽出性に優れる抽出用フィルター用不織布を確実に製造することができる。
【００６４】
＜その他の実施形態＞
本発明は上記実施形態に限定されるものではなく、上記態様の他、種々の変更、改良を施した態様で実施することができる。
【実施例】
【００６５】
以下、実施例によって本発明をさらに具体的に説明するが、本発明は以下の実施例に限定されるものではない。
【００６６】
［実施例１］
下記（１）〜（４）の各繊維成分から、繊維シートの原料を調製した。
（１）繊度が１．７ｄｔｅｘ、平均繊維長が１０．０ｍｍ、軟化点１３０℃、結晶化度２０％の延伸ポリエステル系繊維を２５質量％
（２）繊度が１．４ｄｔｅｘ、平均繊維長が５．０ｍｍ、軟化点１３０℃、結晶化度５％の未延伸ポリエステル系繊維を２５質量％
（３）繊度が１．４ｄｔｅｘ、平均繊維長が５．０ｍｍ、芯部の融点が２２０℃、鞘部の融点が１３０℃のポリエステル系芯鞘型複合繊維を２５質量％
（４）繊度が２．２ｄｔｅｘ、平均繊維長が５．０ｍｍ、芯部の融点が１６０℃、鞘部の融点が１４０℃のリプロピレン系芯鞘型複合繊維を２５質量％
【００６７】
（繊度）
上記各繊維成分の繊度（単位：ｄｔｅｘ）はＪＩＳ−Ｌ１０９５（２０１０）「一般紡績糸試験方法」に準拠して測定した。
【００６８】
（平均繊維長（数平均繊維長））
上記各繊維の平均繊維長（単位：ｍｍ）はメッツォオートメーション製「カヤーニＦｉｂｅｒＬａｂ繊維長測定機」を用いて数平均繊維長を測定した。
【００６９】
（その他の成分）
その他の成分としては、増粘剤、分散剤及び消泡剤を添加した。
【００７０】
始めに抄紙工程において、上記繊維シートの原料を用いて、傾斜短網抄紙機にて湿式抄紙を行い、繊維シートを製造した。次に、乾燥工程において、ドライヤーを用いて繊維シートを乾燥した。次に、カレンダー加工工程において、金属ロールと金属ロールとを組み合わせたカレンダー装置を用い、加熱温度１５０℃、線圧４０ｋｇ／ｃｍの条件下で繊維シートをカレンダー加工し、実施例１の抽出用フィルター用不織布を得た。
【００７１】
［実施例２〜１２及び比較例１〜５］
延伸ポリエステル系繊維、未延伸ポリエステル系繊維、ポリエステル系芯鞘型複合繊維及びポリプロピレン系芯鞘型複合繊維の繊度、平均繊維長及び含有量を表１に示すとおりとしたこと以外は、実施例１と同様にして、実施例２〜１２及び比較例１〜５の抽出用フィルター用不織布を得た。なお、以下の表１中の「−」は、該当する繊維を用いなかったことを示す。
【００７２】
【表１】
2019013345.tif 000002
【００７３】
［評価］
得られた各抽出用フィルター用不織布に対して、各物性値、撹拌時における耐久性、ヒートシール強度及び抽出性について下記方法により評価した。評価結果を表２に示す。
【００７４】
［坪量（ｇ／ｍ２）］
ＪＩＳ−Ｐ８１４２（１９９８）に記載の「紙及び板紙−坪量測定方法」に準拠して測定した。
【００７５】
［紙厚（μｍ）］
ＪＩＳ−Ｐ８１１８（２０１４）に記載の「紙及び板紙−厚さ、密度及び比容積の試験方法」に準拠して紙厚を測定した。また、紙厚の標準偏差は、１０サンプルの紙厚の標準偏差を算出した。
【００７６】
［密度（ｇ／ｃｍ３）］
ＪＩＳ−Ｐ８１１８（２０１４）に記載の「紙及び板紙−厚さ、密度及び比容積の試験方法」に準拠して測定した。
【００７７】
［引裂強度（ｍＮ）及びＹ／Ｔ比（％）］
ＪＩＳ−Ｐ８１１６（２０００）に準拠して繊維の流れ方向及び横方向の引裂強度を測定した。測定値から上記横方向の引裂強度の上記流れ方向の引裂強度に対する比率（Ｙ／Ｔ比）を算出した。
【００７８】
［引張破断伸び（％）］
ＪＩＳ−Ｐ８１１３（２００６）に準拠して測定した。
【００７９】
［透気抵抗度（秒）］
得られた抽出用フィルター用不織布を２０枚重ねてＪＩＳ−Ｐ８１１７（２００９）に準拠して測定した。
【００８０】
［突き刺し強度（Ｎ）］
得られた抽出用フィルター用不織布をＪＩＳ−Ｐ８１１４に準拠したショッパー型試験機に両端を固定して、直径７ｍｍの先端部が球状の棒で突き刺して際の抽出用フィルター不織布が破断するまでに要した荷重を突き刺し強度とした。突き刺し強度の評価基準は、以下の通りとした。
突き刺し強度が７．０Ｎ以上：抽出フィルターとして使用される場合に、撹拌時に破断する可能性がなく、抽出フィルターとして適している。
突き刺し強度が７．０Ｎ未満：抽出フィルターとして使用される場合に、撹拌時に破断する可能性が高く、抽出フィルターとして適さない。
【００８１】
（ヒートシール強度）
得られた抽出用フィルター用不織布をＪＩＳ−Ｚ−０２３８（１９９８）に準拠して１６０℃、圧力１．０ｋｇ／ｃｍ２、２秒の条件下でヒートシールした。そして、得られた試料についてヒートシール強度を測定した。
【００８２】
（抽出性）
抽出性の評価は次の手順で行った。
（１）得られた抽出用フィルター用不織布に８．０ｇのコーヒー粉をつめてＪＩＳ−Ｚ−０２３８（１９９８）に準拠して１６０℃、圧力１．０ｋｇ／ｃｍ２、２秒の条件下でヒートシールを行う。
（２）２００ｍｌのビーカーにコーヒーバッグを入れる。
（３）ビーカーにお湯を１６０ｇ注ぐ。
（４）お湯を注いでから９０秒後にコーヒーバッグを５回振ってビーカー内のコーヒーをサンプリングした。
（５）上記抽出方法で抽出したサンプルのコーヒーを、ＪＩＳ規格（ＪＩＳ−Ｚ９０８０）の官能性評価分析に従い評価者１０名で評価した。コーヒーの色の濃さについての外観の官能性評価と、香り、味についての香味の官能性評価を行った。評価者は、下記の評価基準に従って各項目につき５段階評価し、評価者全員の平均を各評価項目の評価結果とした。また、前記評価項目の平均値を抽出性の評価とした。評価結果は各項目の結果の平均値が４．０以上の場合は◎、３．５以上の場合は○、３．０以上の場合は△、３．０未満の場合は×とした。平均値が３．０以上のものは、実用上使用に際して問題ないものと考えるが、３．０未満のものについては、実用上不可であると考えられる。
【００８３】
【表２】
2019013345.tif 000003
【００８４】
上記表２に示されるように、実施例１〜１２で作製された本発明の抽出用フィルター用不織布は、突き刺し強度、ヒートシール性及び抽出性に優れることが示された。
一方、比較例１〜５は、突き刺し強度、ヒートシール強度及び抽出性のいずれか劣っていることが示された。特に、延伸ポリエステル系繊維を含まない比較例１、ポリプロピレン系芯鞘型複合繊維を含まない比較例３、ポリエステル系芯鞘型複合繊維を含まない比較例４及びポリエステル系芯鞘型複合繊維の繊度が低い比較例５は、透気抵抗度が高く、抽出性が非常に劣っていた。また、未延伸ポリエステル系繊維を含まない比較例２は、ヒートシール性及び突き刺し強度が劣っていた。
【産業上の利用可能性】
【００８５】
本発明の抽出用フィルター用不織布は、優れた強度、ヒートシール性及び抽出性を備える。従って、特に高い強度及びヒートシール性が望まれる業務用の出汁、煮汁等の調味液成分の抽出を行う抽出用フィルターにも好適に用いることができる。